(57)【要約】      （修正有）【課題】多糖物質を溶液化した透明溶液の提供。【解決手段】臭化リチウムをポリオール中に溶解させ、多糖物質を溶解させて得られる多糖物質の透明溶液。ポリオールとしてはエチレングリコールなどのアルキレングリコール、ポリアルキレングリコール、糖アルコールなどが挙げられる。多糖物質としてはセルロース、デンプン、デキストランイヌリン、マンナン、ペクチン、酸、アルギン酸、キチン、キトサン、カラキーナン、ザンタンなどが挙げられる。【選択図】なし【特許請求の範囲】
【請求項１】
臭化リチウムをポリオール中に溶解させて形成した溶液中に多糖物質を溶解させて形成した多糖物質の透明溶液。
【発明の詳細な説明】
【技術分野】
【０００１】
本発明は、多糖物質を含有する透明溶液に関するものである。
【背景技術】
【０００２】
セルロース等の多糖物質（ポリサッカライド）は、結晶中で水酸基同志が水素結合を形成しているために、通常の条件下では溶剤に溶解しないことが知られている。このような多糖物質を溶解させて溶液化させるためには、高温の水蒸気処理や、機械的処理、分子量を低下させるための加水分解処理等の前処理を施すことが必要である。そして、このような前処理を施した多糖物質は、塩化リチウムを溶解させたアミド系極性溶剤（ジメチルアセトアミド、Ｎ−メチルピロリドン、ヘキサメチルホスホルアミド等）に溶解することが知られている。しかしながら、多糖物質を溶液化する前記従来法は、その前処理を必要とすることから、処理コストが高くなり、不満足のものである。
【発明の開示】
【課題を解決するための手段】
【０００３】
本発明者らは、前記課題を解決すべく鋭意研究を重ねた結果、本発明を完成するに至った。即ち、本発明によれば、臭化リチウムをポリオール中に溶解させて形成した溶液中に多糖物質を溶解させて形成した多糖物質の透明溶液が提供される。
【発明の効果】
【０００４】
本発明によれば、セルロース物質を含む透明溶液が提供される。このセルロース物質の溶液は、均一反応用溶液として、また成形材料や塗膜形成材料、繊維材料、膜材料等として用いられる。さらに、本発明によれば、セルロース物質を溶液化する溶解方法が提供される。
【発明の実施の形態】
【０００５】
本発明らにより製造された液晶は、金属ハロゲン化物のギ酸溶液中に多糖物質を液晶形成点濃度以上の高濃度で溶解させた濃度溶液からなる。この場合、金属ハロゲン化物は、アルカリ金属ハロゲン化物及びアルカリ土類金属ハロゲン化物の中から選ばれる。ハロゲンには、塩素、臭素、ヨウ素、フッ素が包含される。アルカリ金属ハロゲン化物としては、塩化ナトリウム（ＮａＣｌ）、塩化カリウム（ＫＣｌ）、塩化リチウム（ＬｉＣｌ）、臭化ナトリウム（ＮａＢｒ）、臭化カリウム（ＫＢｒ）、臭化リチウム（ＬｉＢｒ）等を好ましく用いることができる。一方、アルカリ土類金属としては、塩化カルシウム（ＣａＣｌ2）、塩化マグネシウム（ＭｇＣｌ2）、臭化カルシウム（ＣａＢｒ2）、臭化マグネシウム（ＭｇＢｒ2）等を好ましく用いることができる。
【０００６】
本発明の液晶形成用溶剤を調製するには、ギ酸に対して前記金属ハロゲン化物を加え、溶解させればよい。金属ハロゲン化物の溶解量を示すと、アルカリ金属ハロゲン化物の場合、ギ酸１リットル当り、１００〜８００ｇ、好ましくは２５０〜７００ｇである。一方、アルカリ土類金属ハロゲン化物の場合、ギ酸１リットル当り、１００〜８００ｇ、好ましくは２５０〜６００ｇである。金属ハロゲン化物を溶解させる温度は、通常、常温であるが、溶解速度を高めるために、例えば、３０〜４０℃に加熱することもできる。
【０００７】
前記多糖物質には、天然及び合成のものが包含される。その具体例としては、セルロース、デンプン、デキストラン、イヌリン、マンナン、ペクチン、ペクチン酸、アルギン酸、キチン、キトサン、カラギーナン、ザンタン等が挙げられる。また、多糖物質には、前記多糖物質の変成物や加工物、例えば、綿や麻のパルプ、リンター、セルロース粉末、セロハン、レーヨン等の再生セルロース、カルボキシメチルセルロース等も包含される。
【０００８】
本発明らにより製造された液晶を調製するには、前記溶剤に多糖物質を加え、攪拌すればよい。この場合、その溶解温度は、通常、常温であるが、その溶解速度を高めるために、３０〜１００℃に加熱することもできる。多糖物質の溶解量は、溶液中、液晶形成点濃度以上の高濃度である。
【０００９】
本発明者らの研究によれば、前記金属ハロゲン化物のギ酸溶液に多糖物質を溶解する場合、その多糖物質の濃度を高濃度にしていくと、ある一定の濃度Ｍ以上の高濃度になると、液晶が形成されることが確認された。
【００１０】
本発明らにより製造された液晶は、その溶液中の多糖物質の濃度は、その液晶形成点濃度以上の高濃度であるが、この場合の液晶形成点濃度とは、前記した溶液中の多糖物質の濃度を高めていくときに、液晶が形成される最小濃度Ｍである。この濃度Ｍは、その多糖物質や溶剤の種類により異なり、一義的に定めることはできないが、通常、６００ｇ／Ｌ以上、特に、７００ｇ／Ｌ以上の高濃度である。その具体的液晶形成濃度Ｍは、簡単な溶解実験により確認することができる。
【００１１】
セルロース物質に関しては、天然セルロースを約３０％の臭化リチウム水溶液に添加し、約１２０℃に加熱することによって溶液化し得ることは知られているが、非水溶剤中で溶液化する方法は知られていない。本発明者らは、セルロース物質は、臭化リチウムとポリオールからなる溶液に溶解することが見出された。この場合、ポリオールとしては、１分子中に水酸基を複数個、通常、２〜６個、好ましくは２〜５個有する脂肪族系ポリオールが用いられる。このようなポリオールには、エチレングリコール、プロピレングリコール等のアルキレングリコール;ポリエチレングリコール、ポリプロピレングリコール等のポリアルキレングリコオール;グリセリン、ジグリセリン等の（ポリ）グリセリン;ペンタエリスリトール等の糖アルコール等が挙げられる。
【００１２】
前記溶液において、臭化リチウムの割合は、ポリオール１重量部当り、２〜１０重量部、好ましくは２．５〜３．５重量部の割合である。この溶液をセルロース物質溶解用溶剤として用いてセルロース物質を溶解させるには、該溶剤にセルロース物質を加え、１００〜１１０℃の温度で攪拌すればよい。この場合、セルロース物質は、あらかじめ熱水処理した後、表面に付着する水をポリオールで置換して使用する。このようにして得られるセルロース物質を含む溶液において、そのセルロース物質の含有率は、０．０５〜１０％、好ましくは１〜５％である。
【００１３】
前記したセルロース物質を含む透明溶液は、成形材料や塗膜形成材料として用いることができる。この溶液を用いる成形品を得るには、この溶液を膜状や糸状等の形状に成形し、乾燥させればよい。一方、紙やフィルム上にその塗膜を形成するには、紙やフィルム上にその溶液を塗布し、乾燥すればよい。
【００１４】
また、本発明者らは、セルロース物質は、アルカリ金属ハロゲン化物と、カルボン酸と、カルボン酸無水物とからなる溶液を用いて、溶解し得ることを見出した。
【００１５】
カルボン酸としては、炭素数１〜６のカルボン酸、好ましくは酢酸が用いられる。カルボン酸無水物としては、炭素数１〜６のカルボン酸の無水物、好ましくは酢酸無水物が用いられる。カルボン酸無水物の割合は、カルボン酸１リットル当り、０．１〜０．５リットル、好ましくは０．２〜０．３リットルである。
【００１６】
アルカリ金属ハロゲン化物の割合は、カルボン酸とカルボン酸無水物との合計量１リットル当り、５０〜５００ｇ、好ましくは１００〜３００ｇの割合である。
【００１７】
セルロース物質を前記溶液に好ましくは溶解させるには、セルロース物質をあらかじめ水処理した後、該水をカルボン酸で置換し、次いでカルボン酸を加え、これにアルカリ金属ハロゲン化物を加え、さらにカルボン酸無水物を加え、得られた混合物を室温又は加温下で静置する。このようにしてセルロース物質を溶解した透明溶液を得ることができる。
【００１８】
このセルロース物質を含む溶液は、これを大量の水に投入することにより、固体状のセルロース物質を析出させることができる。この固体状セルロース物質は、少なくともカルボン酸無水物と反応したもので、そのセルロース分子中にはエステル結合が形成されている。
【００１９】
次に本発明を実施例によりさらに詳細に説明する。
【００２０】
参考例１
ギ酸４ｍＬに塩化リチウム１．５ｇを溶解し、これに乾燥リンターセルロース３ｇを室温で溶解させた。偏光顕微鏡下で応力をかけると、複屈折を示すパターンが観察された。
【００２１】
参考例２
リンターセルロースのかわりに溶解パルプを用いて、実施例１に示した条件下で、複屈折を示すパターンが観察された。
（実施例３）
【００２２】
熱水で前処理したリンターセルロース０．２ｇをエチレングリコールで置換した後、エチレングリコール量が２ｇとなるように調製し、これに臭化リチウム５ｇを加えて１１０℃で５時間攪拌して、透明な溶液を得た。偏光顕微鏡による観察において、複屈折を示す物質は認められなかった。
（実施例４）
【００２３】
実施例３において、リンターセルロースのかわりに溶解パルプを用いて、同様の結果を得た。
【００２４】
参考例５
水で前処理した溶解パルプ１ｇを酢酸で置換し、酢酸を加えて酢酸４ｍＬとなるように調整し、これに塩化リチウム１ｇを溶解させ、さらに無水酢酸１ｍＬを加えて、混合物を室温に静置して、透明な溶液を得た。これを大量の水に投入した後、さらに水洗を繰り返して、フレーク状資料を得た。赤外吸収スペクトルには、エステル結合の生成を示す１７５０ｃｍ-1の大きなピークが観察された。
【００２５】
参考例６
参考例５において、塩化リチウムのかわりに塩化カルシウムを用いて同様の結累を得た。
【００２６】
参考例７
参考例５において、溶解パルプのかわりにリンターセルロースを用いて同様の結果を得た。
【００２７】
参考例８
参考例５において、無水酢酸の代わりに無水プロピオン酸を用いて、同様の結果を得た。